(57)【要約】【課題】布帛等の印刷媒体に発色性及び洗濯堅牢性に優れる樹脂層を形成するための転写媒体を提供する。【解決手段】転写媒体（１０）は、剥離シート（１）と、ポリエステル樹脂を含む樹脂層（２）と、着色剤として昇華染料を含む画像層（３）とを備え、当該ポリエステル樹脂は、ガラス転移温度が２５℃以下、又はガラス転移温度が２５℃よりも高く５０℃以下であり、且つ、数平均分子量が１５０００以下若しくは２５０００以上である。【選択図】図１
2019034492.tif 000002
【特許請求の範囲】
【請求項１】
剥離シートと、
上記剥離シート上に形成されている樹脂層と、
上記樹脂層上に形成されている画像層とを備え、
上記樹脂層は、ポリエステル樹脂を含み、
上記画像層は、着色剤として昇華染料を含み、
上記ポリエステル樹脂は、
ガラス転移温度が２５℃以下のポリエステル樹脂、又は
ガラス転移温度が２５℃よりも高く５０℃以下であり、且つ、数平均分子量が１５０００以下若しくは２５０００以上のポリエステル樹脂であることを特徴とする転写媒体。
【請求項２】
上記ポリエステル樹脂は、上記ガラス転移温度が２５℃よりも高く５０℃以下であり、且つ、数平均分子量が５０００以上１５０００以下又は２５０００以上３００００以下のポリエステル樹脂であることを特徴とする請求項１に記載の転写媒体。
【請求項３】
上記樹脂層の厚さは、４μｍ以上１０００μｍ以下であることを特徴とする請求項１又は２に記載の転写媒体。
【請求項４】
上記剥離シートと上記樹脂層との間に、上記樹脂層を保護するためのオーバーコート層をさらに備えていることを特徴とする請求項１〜３のいずれか１項に記載の転写媒体。
【請求項５】
印刷媒体と、
上記印刷媒体上に形成されている画像層と、
上記画像層上に形成されている樹脂層と、を備え、
上記画像層は、着色剤として昇華染料を含み、
上記樹脂層は、ポリエステル樹脂を含み、
上記ポリエステル樹脂は、
ガラス転移温度が２５℃以下のポリエステル樹脂、又は
ガラス転移温度が２５℃よりも高く５０℃以下であり、且つ、数平均分子量が１５０００以下若しくは２５０００以上のポリエステル樹脂であるであることを特徴とする印刷物。
【請求項６】
転写媒体が備える樹脂層を形成するための樹脂組成物であって、
ポリエステル樹脂を含み、
上記ポリエステル樹脂は、
ガラス転移温度が２５℃以下のポリエステル樹脂、又は
ガラス転移温度が２５℃よりも高く５０℃以下であり、且つ、数平均分子量が１５０００以下若しくは２５０００以上のポリエステル樹脂であることを特徴とする樹脂組成物。
【請求項７】
剥離シート上に樹脂層を形成し、当該樹脂層上に画像層を形成する層形成工程と、
上記層形成工程の後に、上記剥離シートと上記樹脂層と上記画像層とを備えた転写媒体から印刷媒体に上記樹脂層と上記画像層とを転写する転写工程と、を包含し、
上記樹脂層はポリエステル樹脂を含み、
上記画像層は、着色剤として昇華染料を含み、
上記ポリエステル樹脂は、
ガラス転移温度が２５℃以下のポリエステル樹脂、又は
ガラス転移温度が２５℃よりも高く５０℃以下であり、且つ、数平均分子量が１５０００以下若しくは２５０００以上のポリエステル樹脂であることを特徴とする転写方法。
【請求項８】
上記層形成工程では、上記剥離シート上に、コーターを用いて上記樹脂層を形成することを特徴とする請求項７に記載の転写方法。
【請求項９】
上記層形成工程では、上記剥離シートと上記樹脂層との間に、上記樹脂層を保護する層であるオーバーコート層をさらに形成し、
上記転写工程では、上記剥離シートと上記オーバーコート層と上記樹脂層と上記画像層とを備えた転写媒体から印刷媒体に上記オーバーコート層と上記樹脂層と上記画像層とを転写することを特徴とする請求項７又は８に記載の転写方法。
【請求項１０】
上記層形成工程では、上記樹脂層上に、インクジェットプリンタを用いて画像層を形成することを特徴とする請求項７〜９のいずれか１項に記載の転写方法。
【発明の詳細な説明】
【技術分野】
【０００１】
本発明は転写媒体、印刷物、樹脂組成物及び転写方法に関する。
【背景技術】
【０００２】
昇華転写は、熱を加えると昇華する昇華染料を含むインクをインクジェットプリンタによって転写紙等の転写媒体に印刷し、当該転写媒体と印刷媒体とを重ねて加熱及び加圧することで、転写媒体上の昇華染料を含むインクを印刷媒体に転写する転写方法である。この昇華転写によれば、高画質の写真画像や、グラデーション等のオリジナルの画像を高画質のまま印刷可能であり、製版が不要なため、コストを削減することができる。また、分散染料及びカチオン可染型染料等の染料を用いた転写方法と異なり、昇華転写は、蒸し工程及び水洗工程等の後処理も不要なため、工程を簡略化することができる。
【０００３】
しかし、一般的に、昇華染料を含むインクによって画像を印刷することができる布帛は、ポリエステルのような一部の合成繊維に限られ、天然繊維である綿等のセルロース系繊維には昇華染料を含むインクによって画像を印刷することは困難である。
【０００４】
そこで、セルロース系繊維の水酸基（−ＯＨ）をエステル化する化学処理法（特許文献１及び２）や、ポリエステル、アクリル及びウレタン等の樹脂層を布帛に形成し、その樹脂層に昇華染料を含むインクで画像を印刷する表面処理法（特許文献３〜７）が検討されている。
【０００５】
化学処理法は、化学構造そのものが変化するため、エステル化された天然繊維の耐久性の低下、複雑な反応装置、薬品の管理、及び、後処理等が必要となる等の問題がある。そのため、化学処理法よりも表面処理法を用いることが多い。
【先行技術文献】
【特許文献】
【０００６】
【特許文献１】特開２００３−１１９３５号公報（２００３年１月１５日公開）
【特許文献２】特開２０１３−７１３０号公報（２０１３年１月１０日公開）
【特許文献３】特開平７−３３６８号公報（１９９５年１月６日公開）
【特許文献４】特開２００２−２３５２２２８号公報（２００２年８月２３日公開）
【特許文献５】特開２００３−２６８６８２号公報（２００３年９月２５日公開）
【特許文献６】特開２００５−２９９００号公報（２００５年２月３日公開）
【特許文献７】特開２００５−２９９０８号公報（２００５年１０月２７日公開）
【発明の概要】
【発明が解決しようとする課題】
【０００７】
しかしながら、上述の表面処理法のように、単なるポリエステル、アクリル、ウレタン等を含む樹脂層を布帛に形成し、当該樹脂層の表面に昇華染料を含むインクを染着させることで、画像を印刷するだけでは、樹脂層は発色性に優れない。また、このような樹脂層は布帛から剥離し易く、洗濯堅牢性に優れない。
【０００８】
本発明は、上記課題に鑑みなされたものであり、その目的は、布帛等の印刷媒体に、発色性及び洗濯堅牢性に優れる樹脂層を形成するための転写媒体、及び、その関連技術を提供することにある。
【課題を解決するための手段】
【０００９】
上記課題を解決するために本発明者が鋭意検討した結果、以下の本発明に達した。
【００１０】
本発明に係る転写媒体は、剥離シートと、上記剥離シート上に形成されている樹脂層と、上記樹脂層上に形成されている画像層とを備え、上記樹脂層は、ポリエステル樹脂を含み、上記画像層は、着色剤として昇華染料を含み、上記ポリエステル樹脂は、ガラス転移温度が２５℃以下のポリエステル樹脂、又はガラス転移温度が２５℃よりも高く５０℃以下であり、且つ、数平均分子量が１５０００以下若しくは２５０００以上のポリエステル樹脂であることを特徴とする。
【００１１】
樹脂層を布帛等の印刷媒体に転写し、熱圧着すると、樹脂層上に形成された画像層中の昇華染料が昇華する。このとき、樹脂層は昇華染料を含む着色剤に対して優れた染着性を有するポリエステル樹脂を含むため、高濃度で発色する。また、熱圧着された樹脂層は印刷媒体に密着し、剥離しにくい。その結果、布帛等の印刷媒体に発色性及び洗濯堅牢性に優れる樹脂層を形成することができる。また、分散染料及びカチオン可染型染料等の染料を用いた転写方法と異なり、昇華転写は、蒸し工程及び水洗工程等の後処理も不要なため、工程を簡略化することができる。
【００１２】
本発明に係る転写媒体では、上記ポリエステル樹脂は、上記ガラス転移温度が２５℃よりも高く５０℃以下であり、且つ、数平均分子量が５０００以上１５０００以下又は２５０００以上３００００以下のポリエステル樹脂であることが好ましい。
【００１３】
上記構成によれば、より発色性及び洗濯堅牢性に優れたポリエステル樹脂を樹脂層が含むことで、布帛等の印刷媒体に、発色性及び洗濯堅牢性により優れる樹脂層を形成することができる。
【００１４】
本発明に係る転写媒体では、上記樹脂層の厚さは、４μｍ以上１０００μｍ以下であることが好ましい。
【００１５】
上記構成によれば、樹脂層の厚さが４μｍ以上であることで、樹脂層上に形成されている画像層中の昇華染料を加熱によって昇華させた場合、樹脂層を高濃度で発色させることができる。また、樹脂層の厚さが１０００μｍ以下であることにより、コストを高めることなく、剥離シートに好適に樹脂層を形成することができる。
【００１６】
本発明に係る転写媒体では、上記剥離シートと上記樹脂層との間に、上記樹脂層を保護する層であるオーバーコート層をさらに備えていることが好ましい。
【００１７】
上記構成によれば、転写媒体を印刷媒体に転写した場合、樹脂層の上面にオーバーコート層を形成することができる。これにより、樹脂層がオーバーコート層によって保護されるため、樹脂層の洗濯堅牢性、及び、特に、耐擦過性等の耐候性を向上させることができる。
【００１８】
本発明に係る印刷物は、印刷媒体と、上記印刷媒体上に形成されている画像層と、上記画像層上に形成されている樹脂層と、を備え、上記画像層は、着色剤として昇華染料を含み、上記樹脂層は、ポリエステル樹脂を含み、上記ポリエステル樹脂は、ガラス転移温度が２５℃以下のポリエステル樹脂、又はガラス転移温度が２５℃よりも高く５０℃以下であり、且つ、数平均分子量が１５０００以下若しくは２５０００以上のポリエステル樹脂であるであることを特徴とする。
【００１９】
樹脂層と、布帛等の印刷媒体とを熱圧着すると、画像層中の昇華染料は加熱によって昇華する。このとき、樹脂層は昇華染料に対して優れた染着性を有するポリエステル樹脂を含むため、高濃度で発色する。また、熱圧着された樹脂層は印刷媒体に密着し、剥離しにくい。その結果、布帛等の印刷媒体に、発色性及び洗濯堅牢性に優れる樹脂層を形成することができる。
【００２０】
本発明に係る樹脂組成物は、転写媒体が備える樹脂層を形成するための樹脂組成物であって、ポリエステル樹脂を含み、上記ポリエステル樹脂はガラス転移温度が２５℃以下のポリエステル樹脂、又はガラス転移温度が２５℃よりも高く５０℃以下であり、且つ、数平均分子量が１５０００以下若しくは２５０００以上のポリエステル樹脂であることを特徴とする。
【００２１】
上記構成の樹脂組成物によって形成された樹脂層上に昇華染料を含む画像層を形成し、この樹脂層を布帛等の印刷媒体に転写し、熱圧着すると、画像層中の昇華染料は加熱によって昇華する。このとき、樹脂組成物は昇華染料に対して優れた染着性を有するポリエステル樹脂を含むため、樹脂層は高濃度で発色する。また、熱圧着された樹脂層は印刷媒体に密着し、剥離しにくい。その結果、布帛等の印刷媒体に発色性及び洗濯堅牢性に優れる樹脂層を形成することができる。
【００２２】
本発明に係る転写方法は、剥離シート上に樹脂層を形成し、当該樹脂層上に画像層を形成する層形成工程と、上記層形成工程の後に、上記剥離シートと上記樹脂層と上記画像層とを備えた転写媒体から印刷媒体に上記樹脂層と上記画像層とを転写する転写工程と、を包含し、上記樹脂層はポリエステル樹脂を含み、上記画像層は、着色剤として昇華染料を含み、上記ポリエステル樹脂は、ガラス転移温度が２５℃以下のポリエステル樹脂、又はガラス転移温度が２５℃よりも高く５０℃以下であり、且つ、数平均分子量が１５０００以下若しくは２５０００以上のポリエステル樹脂であることを特徴とする。
【００２３】
上記樹脂層を布帛等の印刷媒体に転写し、熱圧着すると、画像層中の昇華染料は加熱によって昇華する。このとき、樹脂層は昇華染料を含む着色剤に対して優れた染着性を有するポリエステル樹脂を含むため、高濃度で発色する。また、転写後に熱圧着された樹脂層は印刷媒体に密着し、剥離しにくい。その結果、布帛等の印刷媒体に発色性及び洗濯堅牢性に優れる樹脂層を形成することができる。
【００２４】
本発明に係る転写方法は、上記層形成工程では、上記剥離シート上に、コーターを用いて上記樹脂層を形成することが好ましい。
【００２５】
剥離シート上に、コーターを用いて樹脂層を形成することで、剥離シート上に均一な樹脂層を形成することができる。これにより、樹脂層の耐擦過性を向上させることができる。
【００２６】
本発明に係る転写方法は、上記層形成工程では、上記剥離シートと上記樹脂層との間に、上記樹脂層を保護する層であるオーバーコート層をさらに形成し、上記転写工程では、上記剥離シートと上記オーバーコート層と上記樹脂層と上記画像層とを備えた転写媒体から印刷媒体に上記オーバーコート層と上記樹脂層と上記画像層とを転写することが好ましい。
【００２７】
上記構成によれば、転写媒体を印刷媒体に転写した場合、樹脂層の上面にオーバーコート層を形成することができる。これにより、樹脂層がオーバーコート層によって保護されるため、樹脂層の洗濯堅牢性、及び、特に、耐擦過性等の耐候性を向上させることができる。
【００２８】
本発明に係る転写方法は、上記層形成工程では、上記樹脂層上に、インクジェットプリンタを用いて画像層を形成することが好ましい。
【００２９】
インクジェットプリンタを用いて画像層を形成することで、効率的に樹脂層上に画像層を形成することができる。
【発明の効果】
【００３０】
本発明に係る転写媒体によれば、布帛等の印刷媒体に発色性及び洗濯堅牢性に優れる樹脂層を形成することができるという効果を奏する。
【図面の簡単な説明】
【００３１】
【図１】本発明に一実施形態に係る転写媒体の概要を示す模式図である。
【図２】本発明の一実施形態に係る転写方法の概要を示す模式図である。
【発明を実施するための形態】
【００３２】
以下、本発明の実施の形態について、図１及び２を参照して、以下に詳細に説明する。図１は、本発明の一実施形態に係る転写媒体を示す模式図であり、図２は本発明の一実施形態に係る転写方法の概要を示す模式図である。
【００３３】
＜転写媒体１０＞
本発明の一実施形態に係る転写媒体１０は、剥離シート１と、剥離シート１上に形成されている樹脂層２と、樹脂層２上に形成されている画像層３とを備え、印刷媒体２０に、樹脂層２及び画像層３を転写するものである。図１の（ａ）に示すように、転写媒体１０は、剥離シート１、樹脂層２及び画像層３のみを備えていてもよく、図１の（ｂ）に示すように、剥離シート１と樹脂層２との間に、オーバーコート層４をさらに備えていてもよい。
【００３４】
〔剥離シート１〕
剥離シート１は、転写媒体１０において樹脂層２を支持するものであり、樹脂層２が印刷媒体２０上に転写及び熱圧着された後に樹脂層２から剥離可能なものである。剥離シート１としては、例えば、表面に非シリコーン系剥離剤等の剥離剤を含む紙、フィルム、金属、ガラス、樹脂及びゴム等が挙げられ、表面に剥離剤を含む紙及びフィルムが好ましい。表面に剥離剤を含む紙を剥離シート１として用いることで、凸凹のある紙に樹脂層２を形成し、これにより樹脂層２を剥離シート１からより剥離しやすくすることができる。また、フィルムを剥離シート１として用いることで、表面に剥離剤を含む紙に比べて、より透明で平坦な樹脂層２を剥離シート１上に形成することができる。
【００３５】
〔樹脂層２〕
樹脂層２は、後述するポリエステル樹脂Ａを含み、転写媒体１０から布帛等の印刷媒体２０に転写される。樹脂層２を布帛等の印刷媒体２０に転写し、熱圧着すると、画像層３中の昇華染料は加熱によって昇華する。このとき、樹脂層２は、昇華染料を含む着色剤に対して優れた染着性を有するポリエステル樹脂Ａを含むため、一般的な樹脂層と異なり、樹脂層２を厚くしなくても、高濃度で発色する。また、布帛等の印刷媒体２０の転写面のみに樹脂層２を薄く形成することができるため、樹脂層２を形成した印刷媒体２０である印刷物３０の風合いの低下（ゴワツキ）を抑制することができる。なお、上述の染着性とは、加熱により昇華染料を含む着色剤が樹脂層に浸透する浸透のしやすさを意味する。
【００３６】
樹脂層２の厚さとしては、４μｍ以上１０００μｍ以下が好ましく、１０μｍ以上３００μｍ以下であることがより好ましく、１５μｍ以上１００μｍ以下がさらに好ましい。樹脂層２の厚さが４μｍ以上であることで、樹脂層２に形成されている画像層３中の昇華染料を加熱によって昇華させた場合、樹脂層２は高濃度で発色する。また、樹脂層２の厚さが１０００μｍ以下であることにより、コストを高めることなく、剥離シート１に好適に樹脂層２を形成することができる。
【００３７】
（ポリエステル樹脂Ａ）
ポリエステル樹脂Ａは、ガラス転移温度が２５℃以下のポリエステル樹脂、又はガラス転移温度が２５℃よりも高く５０℃以下であり、且つ、数平均分子量が１５０００以下若しくは２５０００以上のポリエステル樹脂である。このようなポリエステル樹脂Ａは、昇華染料を含む着色剤に対して優れた染着性を有する。樹脂層２がポリエステル樹脂Ａを含むことで、樹脂層２上の画像層３中の昇華染料を加熱によって昇華させたとき、樹脂層２は高濃度で発色する。また、この樹脂層２を布帛等の印刷媒体２０に転写したときに、樹脂層２は印刷媒体２０に密着するため、印刷媒体２０から剥離しにくい。これにより、布帛等の印刷媒体２０に発色性及び洗濯堅牢性に優れる樹脂層２を形成することができる。その結果、樹脂層２上にオーバーコート材を塗布しなくてもよく、印刷媒体２０に転写後に、印刷媒体２０を洗浄するといった後処理を行う必要がない。なお、上述の数平均分子量は、標準物質としてポリスチレンを用い、溶媒としてテトラヒドロフランを用いたゲルバーミエーションクロマトグラフィーによって測定したときの値である。
【００３８】
また、ポリエステル樹脂Ａは、転移温度が２５℃よりも高く５０℃以下であり、且つ、数平均分子量が５０００以上１５０００以下又は２５０００以上３００００以下のポリエステル樹脂であることが好ましい。ガラス転移温度が好ましい範囲にあることで、ポリエステル樹脂Ａに対する昇華染料を含む着色剤の染着性はより高く、より優れた発色性の樹脂層２を印刷媒体２０に形成することができる。また、ガラス転移温度が好ましい範囲にあることで、樹脂層２が柔軟になり、屈曲による樹脂層２の割れや剥離シート１からの剥離が起こりにくくなる。その結果、洗濯しても、樹脂層２の発色濃度が低下しにくくなり、樹脂層２はより洗濯堅牢性に優れる。
【００３９】
また、ポリエステル樹脂Ａの融点又は軟化点は、樹脂層２の転写と樹脂層２中の昇華染料の昇華とを同時に行う点から、１２０℃以上２００℃以下が好ましく、昇華染料の昇華温度よりも低い温度で布帛等の印刷媒体２０に樹脂層２を転写する点から、１４０℃以上１８０℃以下がより好ましい。転写するときの加熱温度が高いほど布帛等の印刷媒体２０に対する樹脂層２の密着性が高まる。
【００４０】
ポリエステル樹脂Ａとしては、例えば、芳香族ポリエステル及び芳香族ポリエステル変性物のうちの少なくとも１つを含むことが好ましく、芳香族ポリエステル変性物を含むことがより好ましい。また、芳香族ポリエステル変性物のなかでも芳香族ポリエステルを変性した飽和共重合ポリエステルを含むことが好ましい。芳香族ポリエステルを樹脂層２が含むことにより、発色性により優れた樹脂層２を布帛等の印刷媒体２０に形成することができる。また、ポリエステル樹脂Ａは、水溶性ポリエステル樹脂でもよいが、印刷媒体２０に転写した後、洗濯堅牢性に優れるメチルエチルケトン及びトルエン等の有機溶剤に可溶な非晶性ポリエステル樹脂であることが好ましく、具体的には、ポリエチレンテレフタレートの共重合体、ポリトリブチレンテレフタレートの共重合体及びポリエチレンナフトレートの共重合体等が挙げられる。このような非晶性ポリエステル樹脂を用いることにより、水溶性ポリエステル樹脂に比べて、耐水性に優れる樹脂層２を形成することができる。なお、水溶性ポリエステル樹脂の製品としては、例えば、東洋紡株式会社製のバイロナールＭＤ−１４８０等が挙げられる。また、非晶性ポリエステル樹脂の製品としては、例えば、ユニチカ株式会社製のエリーテルＵＥ−３２２３、エリーテルＵＥ−３３００、エリーテルＵＥ−３５００、及び、東洋紡株式会社製のＧＫ−６８０等が挙げられる。
【００４１】
（その他の成分）
樹脂層２は、上述のポリエステル樹脂Ａ以外の成分として、例えば、積層性の観点からアクリル系樹脂及びＳｉＯ２等のアンチブロッキング材と、堅牢性の観点から架橋剤とを含んでいてもよい。また、樹脂層２の樹脂膜中に機能性材料を積層してもよく、例えば、ＵＶ吸収基を持つウレタン及びアクリル樹脂を積層して、樹脂層２に耐光性を付与したり、ＴｉＯ２又はＺｎＯ２等を積層して樹脂層２を白色化し、濃色の印刷媒体２０に転写したりしてもよい。また、樹脂層２は、剥離シート１が金属、樹脂又はガラス等であっても密着性を高めるために、樹脂改質剤をさらに含んでいてもよい。
【００４２】
〔画像層３〕
画像層３は、着色剤として昇華染料を含み、例えば、インクジェットプリンタから昇華染料を含むインクを吐出して印刷することができる。例えば、図１及び図２の（ａ）、（ｂ）のように、樹脂層２上に画像層３を印刷してもよいが、図２の（ｃ）及び（ｄ）のように、印刷媒体２０上に直接画像層３を印刷してもよい。どちらの場合も、樹脂層２と印刷媒体２０とを熱圧着することで、同様の効果を得ることができる。また、図１の（ｃ）のように、インク受理層６上に画像層３を印刷してもよい。
【００４３】
ここで、昇華染料を含むインクとしては、例えば、昇華染料を含む水性インクが挙げられるが、加熱によって昇華するインクであればよく、顔料等を含んでいてもよい。昇華染料を含むインクの製品としては、例えば、ミマキエンジニアリング株式会社製のＳｂ５３等が挙げられる。昇華染料を含むインクの昇華温度は、樹脂への染着性の観点から樹脂層２のガラス転移温度と同等であるか、高い温度が好ましく、例えば、８０℃以上２００℃以下が好ましい。
【００４４】
〔オーバーコート層４〕
オーバーコート層４は、樹脂層２を保護する層である。転写媒体１０は、オーバーコート層４を備えていてよいし、備えていなくともよい。転写媒体１０において、剥離シート１と、樹脂層２との間にオーバーコート層４を設けることで、転写媒体１０を印刷媒体２０に転写したとき、図２の（ｂ）及び（ｄ）に示すように、樹脂層２の上面にオーバーコート層４が形成される。その結果、樹脂層２がオーバーコート層４によって保護されるため、樹脂層２の洗濯堅牢性、及び、特に、耐擦過性等の耐候性を向上させることができる。オーバーコート層４は、下面の樹脂層２の発色性を損なわないように、透明であることが好ましい。
【００４５】
オーバーコート層４は、公知の前処理剤用の樹脂を含んでいてもよく、撥水性及び耐摩擦性に優れるという観点から、例えば、ポリエステル系、ウレタン系、アクリル系の樹脂のうちの少なくとも一つを含むことが好ましく、シリコンを含むことで、薄くても高強度となるという観点から、シリコンウレタン及びシリコンアクリル系の樹脂のうちの少なくとも一つを含むことがより好ましい。シリコンウレタン系の樹脂の製品としては、例えば、荒川化学工業株式会社製の「Ｕ−３０３」等を挙げることができる。また、オーバーコート層４は、樹脂層２により優れた洗濯堅牢性を付与するために、上述の樹脂に、さらにブロックイソシアネート系架橋剤等の架橋剤を混合することが好ましい。ブロックイソシアネート系架橋剤の製品としては、例えば、旭化成ケミカルズ株式会社製の「デュラネート１７Ｂ−６０Ｐ」等を挙げることができる。オーバーコート層４は、樹脂層２を保護しつつ、樹脂層２の発色性を損なわないように、４μｍ以上２０μｍ以下が好ましく、５μｍ以上１０μｍ以下がより好ましい。
【００４６】
また、一態様において、本実施形態に係る転写媒体は、図１の（ｃ）に示すように、樹脂層２の上に接着層５とインク受理層６とをさらに備える転写媒体１１であってもよい。
【００４７】
〔接着層５〕
接着層５は、図１の（ｃ）に示すように、樹脂層２とインク受理層６とを接着する層である。接着層５は、１００℃以上１３０℃以下という低温で転写媒体１０から乖離することができる点から、ブロックイソシアネート系架橋剤を含むことが好ましい。ブロックイソシアネート系架橋剤の製品として、村山化学研究所株式会社の「ｆｉｋｉｓａ−＃１０４Ｅ」等が挙げられる。接着層５の厚さは、例えば、０．５μｍ以上５μｍ以下である。
【００４８】
〔インク受理層６〕
インク受理層６は、インク受理層６上に形成された画像層３中の昇華染料を弾くことなく浸透させ、樹脂層２に染着させるためのものである。インク受理層６は塗布膜がマット状となるシリカと混合したウレタン樹脂を含むことが好ましい。ウレタン系樹脂の製品としては、例えば、高松油脂株式会社製のＭＺ−４７７等が挙げられる。また、インク受理層６はカチオン性凝集剤をさらに含むことで、昇華染料による印刷媒体２０の滲みを、より防止できる。
【００４９】
＜転写方法１＞
本発明の一実施形態に係る転写方法（転写方法１）は、剥離シート１上に樹脂層２を形成し、樹脂層２上に画像層３を形成する層形成工程と、層形成工程の後に、転写媒体１０から印刷媒体２０に樹脂層２を転写する転写工程と、を含む。転写方法１によれば、布帛等の印刷媒体２０に対しても、発色性及び洗濯堅牢性の両方に優れた樹脂層２を形成することができる。
【００５０】
〔印刷媒体２０〕
印刷媒体２０は、転写媒体１０の転写の対象となるものである。印刷媒体２０としては、布帛、ポリエステル等の合成繊維、金属、陶器及びガラス等が挙げられ、布帛が好ましい。布帛は、綿及びシルク等の天然繊維、再生繊維、半合成繊維、又はこれらの繊維の混紡若しくは交織繊維を挙げることができ、綿及びシルク等の天然繊維が好ましい。
【００５１】
〔層形成工程〕
層形成工程では、剥離シート１上に樹脂層２を形成し、樹脂層２上に画像層３を形成する。このようにして、図１の（ａ）に示す転写媒体１０が製造される。転写方法１における層形成工程は、図１の（ｂ）に示すように、剥離シート１と、樹脂層２との間にオーバーコート層４をさらに含む場合は、剥離シート１上にオーバーコート層４を形成し、オーバーコート層４上に樹脂層２を形成し、樹脂層２上に画像層３を形成する。
【００５２】
層形成工程では、剥離シート１上に、コーターを用いて樹脂層２を形成することが好ましい。剥離シート１上に、インクジェットプリンタを用いて樹脂層２を形成する場合、ドットゲインが生じる。そのため、樹脂層２の表面が凸凹状になることで、耐擦過性が低下してしまう虞がある。また、インクジェットプリンタを用いて樹脂層２を形成する場合、一般的に用いられるバインダの固形分が１重量％以上１０重量％以下の染料インクによっては、好適に４μｍ以上の樹脂層２を形成することができない。これに対し、コーターを用いて樹脂層２を形成することで、均一な膜の樹脂層２を剥離シート１上に形成することができる。これにより、樹脂層２の耐過性を向上させることができる。コーターとしては、例えば、グラビアコーター、キャップコーター、Ｐ＆Ｒコーター、スロットダイコーター、リップコーター及びコンマコーター等を挙げることができ、グラビアコーター及びコンマコーターが好ましく、グラビアコーターがより好ましい。グラビアコーターのなかでも、マイクログラビアコーターが好ましい。
【００５３】
また、剥離シート１上にオーバーコート層４を形成し、オーバーコート層４上に樹脂層２を形成する場合は、インクジェットプリンタを用いて樹脂層２を形成してもよい。剥離シート１上にオーバーコート層４を形成する場合は、転写媒体１０を印刷媒体２０に転写したときに、オーバーコート層４が最上層になる。この場合、樹脂層２がオーバーコート層４によって保護されるため、インクジェットプリンタを用いて樹脂層２を形成したとしても、樹脂層２の洗濯堅牢性、及び、特に、耐擦過性等の耐候性を向上させることができる。ただし、剥離シート１上にオーバーコート層４を形成し、オーバーコート層４上に樹脂層２を形成する場合であっても、コーターを用いて樹脂層２を形成することが好ましい。仮にインクジェットプリンタを用いて樹脂層２を形成した場合、樹脂層２の表面が凸凹形状になり、当該樹脂層２を含む転写媒体１０を印刷媒体２０に押圧して転写すると、樹脂層２の凸凹形状がオーバーコート層４の表面にも出現してしまう虞がある。これに対し、剥離シート１上にオーバーコート層４を形成し、オーバーコート層４上に樹脂層２を形成する場合であっても、コーターを用いて樹脂層２を形成することで、オーバーコート層４の表面をより均一にすることができる。これにより、樹脂層２の耐擦過性をより向上させることができる。
【００５４】
また、層形成工程では、樹脂層２上に、インクジェットプリンタを用いて画像層３を形成することが好ましい。これにより、効率的に樹脂層２上に画像層３を形成することができる。
【００５５】
〔転写工程〕
次に、図２の（ａ）に示すように、剥離シート１と樹脂層２と画像層３とを備えた転写媒体１０を、剥離シート１を上にして、印刷媒体２０に貼りつけ、剥離シート１を転写媒体１０から剥離する。その後、樹脂層２と、印刷媒体２０とをヒートプレス機等で熱圧着することで樹脂層２を印刷媒体２０に転写する。画像層３中の昇華染料は、加熱されることで昇華する。樹脂層２は印刷媒体２０に熱融着され、固定される。このようにして、印刷物３０が得られる。すなわち、印刷物３０は、印刷媒体２０と、樹脂層２と、画像層３とを備え、樹脂層２は、ポリエステル樹脂Ａを含み、昇華染料によって染着されている。
【００５６】
樹脂層２は、昇華染料を含む着色剤に対して優れた染着性を有するポリエステル樹脂Ａを含むため、熱圧着によって昇華染料が昇華する際に、高濃度で発色する。また、熱圧着された樹脂層２は印刷媒体２０に密着し、剥離しにくい。そのため、布帛等の印刷媒体２０に発色性及び洗濯堅牢性に優れる樹脂層２を形成することができる。また、通常の樹脂を印刷媒体に形成する場合と異なり、樹脂層２を印刷媒体２０に転写した後、オーバーコート材を塗布したり、印刷媒体２０を洗浄したりするといった後処理を行う必要がない。
【００５７】
熱圧着するときの温度は、１２０℃以上２００℃以下が好ましく、１４０℃以上１８０℃以下がより好ましい。低温で転写することで、熱圧着による印刷媒体２０の変色を抑制することができる。また、樹脂層２は昇華染料を含む着色剤に対して優れた染着性を有するポリエステル樹脂Ａを含むため、低温でも高い発色濃度の樹脂層２を形成することができる。また、熱圧着する時間は、１秒以上１２０秒以下が好ましく、１０秒以上９０秒以下がより好ましい。上述の好ましい範囲にあることにより、発色が良好な印刷媒体２０を得ることができる。
【００５８】
なお、剥離シート１と、樹脂層２との間にオーバーコート層４をさらに備える場合、樹脂層２と、オーバーコート層４と、印刷媒体２０とを熱圧着する以外は、同様の条件で転写工程を行うことができる。これにより、図２の（ｂ）に示すように、オーバーコート層４が樹脂層２の上面に形成された印刷物３０が得られる。その結果、樹脂層２はオーバーコート層４によって保護され、樹脂層２はより優れた洗濯堅牢性を有する。
【００５９】
また、転写方法１は、層形成工程の前に、剥離シート１にオーバーコート層４を形成するオーバーコート層形成工程及び樹脂層２を剥離シート１又はオーバーコート層４上に形成する樹脂層形成工程のうちの少なくとも１つの工程をさらに包含してもよい。樹脂層２及びオーバーコート層４のいずれも、インクジェットプリンタから、上述の各層を形成する樹脂組成物を吐出したり、当該樹脂組成物を溶媒に溶解して塗布したりすることで形成することができる。
【００６０】
＜転写方法２＞
以上で説明した転写方法１では、剥離シート１上に樹脂層２を形成し、樹脂層２上に画像層３を形成した転写媒体１０を印刷媒体２０に転写していたが、本発明に係る転写方法は、このような形態に限定されない。
【００６１】
他の態様に係る転写方法（転写方法２）では、図２の（ｃ）及び（ｄ）に示すように、印刷媒体２０上に直接画像層３を形成し、この画像層３と重なるように、樹脂層２を転写する。このような形態でも、転写方法１と同様に、布帛等の印刷媒体２０に発色性及び洗濯堅牢性の両方に優れる樹脂層２を形成することができる。なお、説明の便宜上、上述の実施形態で説明した部材と同じ機能を有する部材については、同じ符号を付記し、説明を省略する。
【００６２】
〔層形成工程〕
転写方法２における層形成工程では、例えば、インクジェットプリンタから昇華染料を含むインクを吐出することで、図２の（ｃ）の左図に示すように、印刷媒体２０上に画像層３を形成する。また、図２の（ｄ）の左図に示すように、剥離シート１と、樹脂層２との間にオーバーコート層４をさらに含む場合でも、同様に画像層３を形成する。
【００６３】
〔転写工程〕
次に、図２の（ｃ）の左図に示すように、転写媒体１０を、剥離シート１を上にして、印刷媒体２０に貼りつけ、図２の（ｃ）の右図に示すように、剥離シート１を転写媒体１０から剥離する。その後、樹脂層２と、印刷媒体２０とをヒートプレス機等で熱圧着することで、樹脂層２を印刷媒体２０に転写する。画像層３中の昇華染料は、加熱されることで昇華する。樹脂層２は印刷媒体２０に熱融着され、固定される。その結果、転写方法と同様の印刷物３０を得ることができる。転写方法２の転写工程によれば、転写方法１の転写工程と同様の熱圧着温度及び熱圧着時間で同様の効果を得ることができる。また、剥離シート１と樹脂層２との間にオーバーコート層４を備える場合でも、図２の（ｄ）に示すように、樹脂層２と、オーバーコート層４と印刷媒体２０とを、熱圧着する以外は同様の条件で転写工程を行うことができる。
【００６４】
＜転写方法３＞
続いて、図１の（ｃ）に示すように、接着層５と、インク受理層６とをさらに備える転写媒体１１を転写する方法（転写方法３）について説明する。転写方法３は、層形成工程の前に、接着層５を形成する接着層形成工程と、インク受理層６等を形成するインク受理層形成工程とをさらに包含する。
【００６５】
〔接着層形成工程、インク受理層形成工程〕
接着層形成工程は、例えば、インクジェットプリンタで、接着剤組成物を樹脂層２上に吐出したり、接着剤組成物を溶剤で溶解し、樹脂層２上に塗布したりことで接着層５を形成する。また、インク受理層形成工程は、接着層形成工程の次に行う工程であり、インクジェットプリンタでインク受理層６を形成するための樹脂組成物を接着層５上に吐出することで形成する。
【００６６】
〔層形成工程〕
転写方法３における層形成工程では、転写方法１と同様に剥離シート１上に樹脂層２を形成した後、インク受理層６上に画像層３を形成する。画像層３における昇華染料は、印刷媒体２０への熱転写時にインク受理層６と接着層５とを介して、樹脂層２上まで浸透し、染着する。これにより、図１の（ｃ）に示される転写媒体１１が得られる。
【００６７】
〔転写工程〕
転写方法３における転写工程では、転写媒体１１を印刷媒体２０に貼り付ける際に、接着層５及びインク受理層６をさらに印刷媒体２０に転写すること以外は、転写方法１及び転写方法２と同様の条件で転写媒体１１を印刷媒体２０に転写する。これにより、転写方法１及び２と同様に、布帛等の印刷媒体２０に発色性及び洗濯堅牢性の両方に優れる樹脂層２を形成することができる。
【００６８】
＜樹脂組成物＞
本発明の一実施形態に係る樹脂組成物は、転写媒体１０又は転写媒体１１等が備える樹脂層２を形成するための樹脂組成物であって、ポリエステル樹脂Ａを含む。すなわち、本発明に係る樹脂組成物の一実施形態は、転写媒体１０又は転写媒体１１における樹脂層２を形成するためのものであるため、本実施形態に係る樹脂組成物の説明は、上述した転写媒体１０、転写媒体１１及び転写方法１、転写方法２、転写方法３の説明に準じる。
【００６９】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【００７０】
＜付記事項＞
以上のように、転写媒体１０は、剥離シート１と、剥離シート１上に形成されている樹脂層２と、樹脂層２上に形成されている画像層３とを備え、樹脂層２は、ポリエステル樹脂Ａを含み、画像層３は、着色剤として昇華染料を含み、ポリエステル樹脂Ａは、ガラス転移温度が２５℃以下のポリエステル樹脂、又はガラス転移温度が２５℃よりも高く５０℃以下であり、且つ、数平均分子量が１５０００以下若しくは２５０００以上のポリエステル樹脂である。
【００７１】
樹脂層２を布帛等の印刷媒体２０に転写し、熱圧着すると、樹脂層２に印刷された画像層３中の昇華染料は昇華する。このとき、樹脂層２は昇華染料に対して優れた染着性を有するポリエステル樹脂Ａを含むため、高濃度で発色する。また、熱圧着された樹脂層２は印刷媒体２０に密着し、剥離しにくい。その結果、布帛等の印刷媒体２０に発色性及び洗濯堅牢性に優れる樹脂層２を形成することができる。
【００７２】
また、転写媒体１０では、ポリエステル樹脂Ａは、ガラス転移温度が２５℃よりも高く５０℃以下であり、且つ、数平均分子量が５０００以上１５０００以下又は２５０００以上３００００以下のポリエステル樹脂であることが好ましい。
【００７３】
上記構成によれば、より発色性及び洗濯堅牢性に優れたポリエステル樹脂Ａを樹脂層２が含むことで、布帛等の印刷媒体２０に、発色性及び洗濯堅牢性により優れる樹脂層２を形成することができる。
【００７４】
また、転写媒体１０では、樹脂層２の厚さは、４μｍ以上１０００μｍ以下であることが好ましい。
【００７５】
上記構成によれば、樹脂層２の厚さが４μｍ以上であることで、樹脂層２に形成されている画像層３中の昇華染料を加熱によって昇華させた場合、樹脂層２は高濃度で発色させることができる。また、樹脂層２の厚さが１０００μｍ以下であることにより、コストを高めることなく、剥離シート１に好適に樹脂層２を形成することができる。
【００７６】
また、転写媒体１０では、剥離シート１と樹脂層２との間に、樹脂層２を保護する層であるオーバーコート層４をさらに備えていることが好ましい。
【００７７】
上記構成によれば、転写媒体１０を印刷媒体２０に転写した場合、樹脂層２の上面にオーバーコート層４を形成することができる。これにより、樹脂層２がオーバーコート層４によって保護されるため、樹脂層２の洗濯堅牢性、及び、特に、耐擦過性等の耐候性を向上させることができる。
【００７８】
また、印刷物３０は、印刷媒体２０と、印刷媒体２０上に形成されている画像層３と、画像層３上に形成されている樹脂層２と、を備え、樹脂層２は、ポリエステル樹脂Ａを含み、ポリエステル樹脂Ａは、ガラス転移温度が２５℃以下のポリエステル樹脂、又はガラス転移温度が２５℃よりも高く５０℃以下であり、且つ、数平均分子量が１５０００以下若しくは２５０００以上のポリエステル樹脂であるである。
【００７９】
樹脂層２と、布帛等の印刷媒体２０とを熱圧着すると、画像層３中の昇華染料は加熱によって昇華する。このとき、樹脂層２は昇華染料に対して優れた染着性を有するポリエステル樹脂Ａを含むため、高濃度で発色する。また、熱圧着された樹脂層２は印刷媒体２０に密着し、剥離しにくい。その結果、布帛等の印刷媒体２０に、発色性及び洗濯堅牢性に優れる樹脂層２を形成することができる。
【００８０】
また、樹脂組成物は、転写媒体１０が備える樹脂層２を形成するための樹脂組成物であって、ポリエステル樹脂Ａを含み、ポリエステル樹脂Ａは、ガラス転移温度が２５℃以下のポリエステル樹脂、又はガラス転移温度が２５℃よりも高く５０℃以下であり、且つ、数平均分子量が１５０００以下若しくは２５０００以上のポリエステル樹脂である。
【００８１】
上記構成の樹脂組成物によって形成された樹脂層２上に昇華染料を含む画像層３を形成し、この樹脂層２を布帛等の印刷媒体２０に転写し、熱圧着すると、画像層３中の昇華染料は加熱によって昇華する。このとき、樹脂組成物は昇華染料に対して優れた染着性を有するポリエステル樹脂Ａを含むため、樹脂層２は高濃度で発色する。また、熱圧着された樹脂層２は印刷媒体２０に密着し、剥離しにくい。その結果、布帛等の印刷媒体２０に発色性及び洗濯堅牢性に優れる樹脂層２を形成することができる。
【００８２】
また、本発明に係る転写方法１は、剥離シート１上に樹脂層２を形成し、当該樹脂層２上に画像層３を形成する層形成工程と、層形成工程の後に、剥離シート１と樹脂層２と画像層３とを備えた転写媒体１０から印刷媒体２０に樹脂層２を転写する転写工程と、を包含し、樹脂層２はポリエステル樹脂Ａを含み、画像層３は、着色剤として昇華染料を含み、ポリエステル樹脂Ａは、ガラス転移温度が２５℃以下のポリエステル樹脂、又はガラス転移温度が２５℃よりも高く５０℃以下であり、且つ、数平均分子量が１５０００以下若しくは２５０００以上のポリエステル樹脂である。
【００８３】
樹脂層２を布帛等の印刷媒体２０に転写し、熱圧着すると、画像層３中の昇華染料は加熱によって昇華する。このとき、樹脂層２は昇華染料を含む着色剤に対して優れた染着性を有するポリエステル樹脂Ａを含むため、高濃度で発色する。また、熱圧着された樹脂層２は印刷媒体２０に密着し、剥離しにくい。その結果、布帛等の印刷媒体２０に発色性及び洗濯堅牢性に優れる樹脂層２を形成することができる。
【００８４】
また、本発明に係る転写方法１は、層形成工程では、剥離シート１上に、コーターを用いて樹脂層２を形成することが好ましい。
【００８５】
剥離シート１上に、コーターを用いて樹脂層２を形成することで、剥離シート１上に均一な樹脂層２を形成することができる。これにより、樹脂層２の耐擦過性を向上させることができる。
【００８６】
本発明に係る転写方法は、層形成工程では、剥離シート１と樹脂層２との間に、樹脂層２を保護する層であるオーバーコート層４をさらに形成し、転写工程では、剥離シート１とオーバーコート層４と樹脂層２と画像層３とを備えた転写媒体１０から印刷媒体２０にオーバーコート層４と樹脂層２と画像層３とを転写することが好ましい。
【００８７】
上記構成によれば、転写媒体１０を印刷媒体２０に転写した場合、樹脂層２の上面にオーバーコート層４を形成することができる。これにより、樹脂層２がオーバーコート層４によって保護されるため、樹脂層２の洗濯堅牢性、及び、特に、耐擦過性等の耐候性を向上させることができる。
【００８８】
本発明に係る転写方法は、層形成工程では、樹脂層２上に、インクジェットプリンタを用いて画像層３を形成することが好ましい。
【００８９】
インクジェットプリンタを用いて画像層３を形成することで、効率的に樹脂層２上に画像層３を形成することができる。
【実施例】
【００９０】
＜印刷物の特性の評価＞
剥離紙上に、表１にそれぞれ示すポリエステル樹脂を溶媒に溶解して塗布し、樹脂を乾燥することで、８μｍのポリエステル樹脂層を形成した。この樹脂層に昇華染料を含むインク（ミマキエンジニアリング株式会社製のＳｂ５３）を用いて画像層を形成し、転写媒体を得た。それぞれの転写媒体における樹脂層を綿布帛（綿ブロード）に当接させた状態でヒートプレス機を用いて２００℃で９０秒間、熱圧着を行った。熱圧着して冷却した後、剥離紙を転写媒体から剥離し、表１に示す実施例１〜５及び比較例１〜４の印刷物を得た。これらの印刷物に対し、それぞれ発色性、摩擦堅牢性、耐水性、洗濯堅牢性及び曲げ硬さの評価を行った。また、上述の剥離紙上にポリエステル樹脂層を形成した実施例１〜５及び比較例１〜４とは別に、剥離紙上に８μｍのウレタン樹脂を含む透明なオーバーコート層（荒川化学株式会社製のＵ−３０３）を形成した。その上に１６μｍの溶剤溶解型のポリエステル層（東洋紡株式会社製のＧＫ−６８０）を形成し、シリカ含有ポリウレタン樹脂（高松油脂株式会社製のＭＺ−４７７）をさらに塗布し、３μｍのインク受理層を積層して転写媒体を得た。この転写媒体に対し、上述の実施例１〜５及び比較例１〜４と同様の処理を行い、表１に示す実施例６の印刷物を得た。
【００９１】
【表１】
2019034492.tif 000003
【００９２】
〔発色性の評価〕
実施例１〜６及び比較例１〜４に係る印刷物に対し、蛍光分光濃度計（コニカミノルタ株式会社製蛍光濃度分光計ＦＤ−７）を用いて測定した。発色性の評価は、マゼンタの濃度を比較することで行い、マゼンタの濃度が１．４５以上である場合は、「◎」とし、１．４以上１．４５未満である場合は、「○」とし、１．３５以上１．４未満である場合は「△」とし、１．３５未満である場合は、「×」と判定した。結果を表２に示す。
【００９３】
〔摩擦堅牢性の評価〕
実施例１〜６及び比較例１〜４に係る印刷物に対し、ＪＩＳＬ０８４９に規定されている摩擦試験機ＩＩ形（学振形）（株式会社大栄科学精器製作所製ＲＴ−３００）を用いて摩擦堅牢性試験を行った。摩擦堅牢性の評価は、乾式摩擦３級及び湿潤摩擦２−３級の両方を満たす場合は、「○」とし、乾式摩擦３級及び湿潤摩擦２−３級のいずれか一方を満たす場合は、「△」とし、両方とも満たさない場合は、「×」と判定した。結果を表２に示す。
【００９４】
〔耐水性の評価〕
実施例１〜６及び比較例１〜４に係る印刷物に対し、耐水性試験を行った。耐水性の評価は、２５℃の水道水に１時間浸した場合、耐水性試験前のマゼンタの濃度に対するマゼンタの濃度の低下が５％未満である場合は、「○」とし、５％以上１０％未満である場合は、「△」とし、１０％以上である場合は、「×」と判定した。結果を表２に示す。
【００９５】
〔洗濯堅牢性の評価〕
実施例１〜６及び比較例１〜４に係る印刷物に対し、合成洗剤を洗濯水１Ｌあたり５ｇの量だけ用いて洗濯機で３回洗濯して洗濯堅牢性試験を行った。洗濯堅牢性の評価は、洗濯堅牢性試験前のマゼンタの濃度に対するマゼンタの濃度の低下が１５％未満である場合は、「○」とし、マゼンタの濃度の低下が１５％以上２０％未満であり、印刷媒体から剥離しないだけの濯堅牢性は有している場合は、「△」とし、マゼンタの濃度の低下が２０％以上である場合は、「×」と判定した。結果を表２に示す。
【００９６】
〔曲げ硬さの評価〕
実施例１〜６及び比較例１〜４に係る印刷物に対し、カトーテック株式会社製ＫＥＳ−２ＦＢ−Ａを用いて曲げ硬さ試験を行った。曲げ硬さの評価は、曲げ硬さが０．３ｇ・ｃｍ２／ｃｍ未満である場合は、「○」とし、０．３ｇ・ｃｍ２／ｃｍ以上０．６ｇ・ｃｍ２／ｃｍ未満である場合は、「△」とし、０．６ｇ・ｃｍ２／ｃｍである場合は、「×」と判定した。結果を表２に示す。
【００９７】
【表２】
2019034492.tif 000004
【００９８】
表１及び２から明らかなように、ガラス転移温度（Ｔｇ）が、２５℃以下のポリエステル樹脂を含む樹脂層を備えた実施例１、２、５及び６の印刷物は、良好な発色性及び洗濯堅牢性を有していた。また、ガラス転移温度が２５℃よりも高く５０℃以下であって、数平均分子量が１５０００以下のポリエステル樹脂を含む実施例３の印刷物、及び、数平均分子量が２５０００以上のポリエステル樹脂を含む実施例４の印刷物も良好な発色性及び洗濯堅牢性を有していた。
【００９９】
一方、ガラス転移温度が２５℃より高く５０℃以下であり、数平均分子量が２００００のポリエステル樹脂を含む樹脂層を備えた実施例２及び４の印刷物は、発色性又は洗濯堅牢性に優れなかった。これらのことから、ポリエステル樹脂のガラス転移温度が２５℃よりも高く５０℃以下のときに、数平均分子量が２００００の場合、当該ポリエステル樹脂を含む樹脂層は、特異的に発色性又は洗濯堅牢性に優れないと考えられる。
【産業上の利用可能性】
【０１００】
本発明は、布帛等の印刷媒体への画像の印刷に利用することができる。
【符号の説明】
【０１０１】
１    剥離シート
２    樹脂層
３    画像層
１０、１１  転写媒体
２０  印刷媒体
３０  印刷物
【図１】
2019034492.tif 000005
【図２】
2019034492.tif 000006